Brevet FR2845687A1 — publié le 20040416

POLYMÈRES COMPRENANT DANS LEUR SQUELETTE UNE INSATURATION ETHYLENIQUE INTERNE ET LEURS PROCÉDÉS DE PRÉPARATION DESCRIPTION DOMAINE TECHNIQUE La présente invention a pour objet de nouveaux polymères, comportant dans leur squelette une insaturation éthylénique interne ainsi qu'un procédé de fabrication de tels polymères. ETAT DE LA TECHNIQUE ANTERIEURE Les polymères présentant une insaturation éthylénique interne, généralement synthétisés à partir de monomères, qui ont deux doubles liaisons conjuguées dans leur squelette, sont très souvent désignés par le terme général de polymères diènes. Parmi les polymères diènes les plus répandus, on peut citer le caoutchouc, encore appelé polyisoprène, ce polymère étant constitué d'un motif répétitif cis de formule suivante : ni correspondant au nombre de motifs répétitifs présents dans ledit polymère. Il est récolté à partir de la sève de l'Hévéa ou peut être obtenu synthétiquement à partir d'isoprène par une polymérisation dite de ZieglerNatta. Un polymère diène de structure proche du caoutchouc est le polybutadiène, obtenu à partir de butadiène également par polymérisation de Ziegler Natta. Le butadiène entre également dans la constitution du copolymère poly(styrène-butadiènestyrène), plus connu sous l'abréviation SBS ou l'appellation commune caoutchouc dur. Ce copolymère est un copolymère bloc comprenant successivement une longue chaîne de polystyrène, une longue chaîne de polybutadiène et à nouveau une longue chaîne de polystyrène. Ce copolymère entre notamment dans la constitution des semelles de chaussures, des pneus. Sans être exhaustif, on peut citer encore en tant que polymère diène, le polychloroprène, plus connu sous la dénomination de Néoprène. Ce polymère est obtenu synthétiquement par polymérisation de chloroprène, de formule CH2=CC1-CH=CH2. EXPOSÉ DE L'INVENTION Le but de la présente invention est de proposer de nouveaux polymères comportant dans leur squelette une insaturation éthylénique interne ainsi que des procédés de préparation de ces polymères simples à mettre en #uvre. Ainsi, l'invention a pour objet de nouveaux polymères, dont le squelette comprend un enchaînement de motifs, lesdits motifs étant identiques ou différents et répondant à la formule (I) suivante : - (CR1=CR2-CR3R4)- (I) dans laquelle : - R1 représente un atome d'hydrogène ou un groupe hydrocarboné choisi parmi les groupes alkyle linéaire ou ramifié ayant de 1 à 20 atomes de carbone, les groupes cycloalkyle ayant de 3 à 8 atomes de carbone, les groupes alcoxy ayant de 1 à 20 atomes de carbone, les groupes aryle ayant de 6 à 20 atomes de carbone, les groupe aryloxy ayant de 6 à 20 atomes de carbone ; - R2 représente un atome d'halogène ou un groupe hydrocarboné choisi parmi les groupes alkyles linéaires ou ramifiés ayant de 1 à 20 atomes de carbone, les groupes cycloalkyles ayant de 3 à 8 atomes de carbone, les groupes alcoxy ayant de 1 à 20 atomes de carbone, les groupes aryle ayant de 6 à 20 atomes de carbone, les groupe aryloxy ayant de 6 à 20 atomes de carbone ; - les R3 et R4, identiques ou différents, répondent à la même définition que R1, à condition que l'un au moins des R3, R4 représente, au sein de chaque motif, un atome d'hydrogène ; lesdits R1, R2, R3 et R4 pouvant comporter, lorsqu'ils représentent un groupe hydrocarboné, un ou plusieurs substituants choisis parmi les groupes halogène, les groupes alkyles de 1 à 20 atomes de carbone, les groupes alcoxy de 1 à 20 atomes de carbone, les groupes aryles de 6 à 20 atomes de carbone, les groupes aryloxy de 6 à 20 atomes de carbone, les groupes amino. Les polymères, selon l'invention, comportent dans chaque motif de formule (I) une insaturation éthylénique interne, cette insaturation éthylénique interne se situant, entre deux motifs consécutifs de formule (I), tous les trois atomes de carbone. Ainsi, grâce à cette disposition, ces polymères peuvent présenter une rigidité plus importante que celle de leurs analogues diènes (c'est- à-dire ceux présentant un enchaînement de motifs avec une insaturation éthylénique tous les 4 atomes de carbone entre deux motifs adjacents). Ces polymères peuvent correspondre à tout type de polymère, comprenant un enchaînement de motifs de formule (I). On précise, que par enchaînement, on entend la jonction d'au moins deux motifs consécutifs de formule (I), de préférence au moins 4, plus préférentiellement encore au moins 10. Plus précisément, ces polymères peuvent correspondre à des polymères, dont le squelette est constitué uniquement (à l'exception des parties terminales) de motifs de formule (I), ces motifs pouvant être identiques ou différents. On note que les motifs de formule (I) peuvent être différents, ce qui est le cas lorsque les R1, R2, R3 et R4 sont différents d'un motif à l'autre. Ces polymères peuvent correspondre également à des polymères, dont le squelette est constitué en partie de motifs de formule (I) et d'autres motifs, par exemple, des motifs dérivés des motifs de formule (I), tels que des motifs diols. Selon l'invention, l'enchaînement de motifs de formule (I) peut comprendre au moins un groupe choisi parmi le groupe constitué de C=0, C=NOH ou CHOH, des groupes alkylènes diyles linéaires ou ramifiés comportant de 4 à 20 atomes de carbone et des mélanges de ceux-ci. En d'autres termes, dans l'enchaînement de motifs (I), les groupes tels que définis ci-dessus pourront s'intercaler entre deux motifs (I) de l'enchaînement. De préférence, les polymères de l'invention ont une masse molaire de 500 g/mole à 2 000 000 g/mole. Des polymères particuliers entrant dans le cadre de la présente invention répondent à la formule (II) suivante : R5 - (CR1=CR2-CR3R4)p-R6 (II) dans laquelle les R1, R2, R3 et R4 sont tels que définis précédemment, R5 représente un groupe alkyle linéaire ou ramifié comportant de 1 à 20 atomes de carbone, un groupe cycloalkyle comportant de 3 à 20 atomes de carbone ou un groupe aryle comportant de 6 à 20 atomes de carbone, R6 représente un groupe-OH, amine primaire, thiol-SH, halogène,-CHO, un groupe dérivé de-CHO, un groupe ester, un groupe amide éventuellement substitué, un groupe azide-N3, p est un entier allant de 4 à 10 000. Par amide éventuellement substitué, on entend, selon l'invention, dans ce qui précède et ce qui suit, un amide primaire (ou non substitué), un amide secondaire (ou monosubstitué) ou un amide tertiaire (ou disubstitué). Par groupe dérivé de-CHO, on entend, dans ce qui précède et ce qui suit, un groupe résultant d'un addition nucléophile d'un réactif nucléophile sur -CHO, tel qu'un groupe imine, oxime, hydrazine. Dans la formule (II) , R1, R3 et R4 sont tels que définis pour le motif de formule (I) et peuvent être identiques. A titre d'exemple de R1, R3 et R4 susceptibles d'être utilisés, on peut citer par exemple l'hydrogène. Dans la formule (II), R2 peut être un groupe alkyle linéaire comprenant de 1 à 20 atomes de carbone, tel que le groupe méthyle et R5 peut être un groupe alkyle linéaire comportant de 1 à 4 atomes de carbone, tel que le groupe butyle. Dans le cas où R1, R3 et R4 représentent H, R2 représente-CH3, et R5 représente un groupe butyle CH3-(CH2)3-(identifié par Bu dans la formule cidessous) et R6 représente -OH, le polymère répond à la formule (III) suivante : Bu-(CH=CCH3-CH2)p-OH (III) avec p répondant à la même définition que celle donnée précédemment. Un autre polymère particulier conforme à la présente invention peut répondre à la formule suivante : les R5, identiques ou différents, répondant à la même définition que celle donnée ci-dessus et les P1, P2 et p3, identiques ou différents, étant des entiers allant de 2 à 5000. D'autres polymères particuliers conformes à la présente invention répondent à la formule (IV) suivante : R7- (CRl=CR2-CR3R4) m-A- (CR.3R.4-CR.2=CR.1) n-Re (IV) dans laquelle les R1, R2, R3 et R4 sont tels que définis précédemment, A représente un groupe C=O, un groupe dérivé de CO, -CHOH, les R7 et R8, identiques ou différents représentent un groupe alkyle linéaire ou ramifié comportant de 1 à 20 atomes de carbone, un groupe cycloalkyle comportant de 3 à 20 atomes de carbone, un groupe aryle comportant de 6 à 20 atomes de carbone, m est un entier allant de 2 à 5000, n est un entier allant de 2 à 5000. Par groupe dérivé de C=O, on entend, dans ce qui précède ou ce qui suit, un groupe résultant d'un addition nucléophile d'un réactif nucléophile sur -C=O, tel qu'un groupe imine, oxime, hydrazine. Les polymères de formule (IV) sont donc des polymères linéaires dont l'enchaînement de motifs (I) comprend un groupe A tel que défini ci-dessus. Dans la formule (IV), le groupe A peut représenter -(C=O)-, auquel cas le polymère correspondant répond à la formule (V) suivante : R7- (CRi=CR2-CR3R4)m- (C=O) - (CR3R4-CR2=CRi)n-R8 (V) Dans le cas où R1, R3 et R4 représentent H, R2 représente un groupe méthyle et R7 et R8 correspondent à un groupement butyle (dénommé Bu dans la formule ci-dessus), le polymère répond à la formule suivante (VI) suivante : Bu- (CH=CCH3-CH2)m- (C=0) - ( CH2 - CCH3=CH ) n-Bu (VI) avec m et n répondant à la même définition que celle donnée précédemment. Enfin, parmi les polymères conformes à la présente invention, on peut citer, à titre d'exemples, les polymères répondant à la formule (VII) suivante : dans laquelle : - les R1, R2, R3 et R4 répondent à la même définition que celle donnée précédemment ; - les Rg et R10, identiques ou différents représentent un groupe OH, NH2, SH, amide éventuellement substitué, -CHO, un groupe dérivé de -CHO, un groupe ester, un groupe amide éventuellement substitué, un groupe azide-N3; ou - R9 et R10 forment ensemble un groupe -C(=O)-, un groupe dérivé de CO, -CHOH- ; D représente un groupe alkylène diyle linéaire ou ramifié comportant de 4 à 20 atomes de carbone et pouvant comporter dans sa chaîne un ou plusieurs hétéroatomes choisis parmi l'oxygène, le soufre, l'azote, m est un entier allant de 2 à 5000, n est un entier allant de 2 à 5000. Les polymères de formule (VII) correspondent à des polymères linéaires dont l'enchaînement de motifs de formule (I) comprend un groupe D mais peuvent correspondre également à des polymères cycliques dont l'enchaînement de motifs comprend un groupe D et un groupe -C(=0)-, CHOH, - C(NOH)-. Dans la formule (VII) ci-dessus, le polymère peut correspondre, comme dit précédemment à un polymère cyclique, ce qui est le cas lorsque les groupes Rg et R10 forment ensemble un groupe -(C=O)- et D un groupe alkylène diyle linéaire ou ramifié allant de 4 à 20 atomes de carbone, ce polymère répondant ainsi à la formule (VIII) suivante : Dans le cas particulier où R1, R3 et R4 représentent H, R2 représente un groupe méthyle et D un groupe alkylène -(CH2)6-, le polymère répond à la formule (IX) suivante : m et n répondant à la même définition que celle donnée précédemment. Les groupes R9 et R10 peuvent représenter également tous les deux les mêmes groupes auquel cas le polymère en question est un polymère linéaire avec deux extrémités identiques. Un exemple particulier de ce type de polymère est un polymère où R9 et R10 représentent, par exemple, tous deux des groupes-OH et D représente un groupe alkylène linéaire ou ramifié auquel cas le polymère correspondant est un polymère linéaire répondant à la formule (X) suivante : Dans le cas où D correspond à un groupe alkylène linéaire comportant 6 atomes de carbone, le polymère répond à la formule (XI) suivante : Selon l'invention, l'insaturation éthylénique interne des motifs conformes à la présente invention, peut avoir majoritairement une géométrie E, le polymère résultant présentant ainsi une stéréochimie E des doubles liaisons. La présente invention a également pour objet des procédés de préparation de polymères comprenant un enchaînement de motifs, ledit enchaînement présentant une insaturation éthylénique tous les 3 atomes de carbone. De façon générale, l'invention a pour objet un procédé de préparation d'un polymère, dont le squelette comprend un enchaînement de motifs de formule (I') : -(CRi=CR'2-CR3R4)- (il) les R1, R3 et R4 répondant à la même définition que celle donnée précédemment, R'2 répondant à la même définition que R2 et pouvant représenter en plus un hydrogène, ledit procédé comprenant une étape consistant à faire réagir, en quantité appropriée : - au moins un composé de type ylure répondant à la formule (2) ci-dessous : - + CR3R4=CR'2CR1-E (2) dans laquelle les Ri, R'2, R3 et R4 répondent à la même définition que celle donnée ci-dessus, E étant un groupe partant, - avec un composé boré trivalent, comportant au moins un groupe apte à migrer, de façon à obtenir ledit enchaînement de motifs de formule (I') tels que définis ci-dessus. Par composé boré trivalent, on entend un groupe boré porteur de trois groupements. Par groupe apte à migrer, on entend un groupe apte à se déplacer de l'atome de bore à un atome de carbone adjacent par déplacement de liaison, dans les conditions de réaction. De préférence, le groupe apte à migrer porté par le composé boré peut être choisi parmi les groupes alkyles linéaires ou ramifiés comportant de 1 à 20 atomes de carbone, à l'exception des groupes alkyles ramifiés liés au bore par un carbone tertiaire. De préférence, le groupe partant E peut être choisi parmi N2, S (R) 2, S (0) (R) 2, NR3, AsAr3, PAr3, où Ar représente un groupe phényle éventuellement substitué par des groupements méthyle ou méthoxy et R est un groupe alkyle. En particulier, le composé de type ylure peut être l'ylure de méthallyltriphénylarsonium de formule . Cet ylure présente l'avantage d'être facilement préparé. Ainsi, la formation d'enchaînement de motifs de formule (I') selon l'invention est basée de manière surprenante sur les caractéristiques réactionnelles suivantes : - grâce à la lacune électronique de l'atome de bore, le composé boré est apte à réceptionner la charge négative portée par l'atome de carbone porteur du groupe Ri, pour former un complexe ; le complexe ainsi obtenu est instable, du fait que le composé boré formant complexe avec le composé ylure est porteur d'un excédent de charge négative et se réarrange par migration 1,2 d'un des groupes (ou du groupe, s'il n'y en a qu'un) aptes à migrer du composé boré sur le carbone porteur de R1, entraînant ainsi le départ concomittant du groupe partant E ; le composé borane ainsi formé se réarrange de manière surprenante selon un réarrangement sigmatropique 1,3, alors que l'on aurait pu s'attendre à ce que ce composé réagisse avec un autre composé ylure. Ce réarrangement se caractérise, par le déplacement du groupement boré et de manière concomitante par un déplacement de la double liaison entre l'atome de carbone porteur de R1 et l'atome de carbone porteur du groupe migrant initialement porté par le composé boré ; le composé borane résultant du réarrangement sigmatropique peut former à nouveau un complexe par addition sur une nouvelle molécule d'ylure, suivi d'une nouvelle migration 1,2 et d'un réarrangement 1-3, la réaction pouvant se poursuivre jusqu'à épuisement du stock d'ylure. On obtient ainsi à l'issue de ces étapes des enchaînements de motifs (Il), se caractérisant par la présence d'une insaturation éthylénique tous les 3 atomes de carbone. Il est entendu, que les proportions d'ylure et de composé boré initial peuvent être aisément déterminées par l'homme du métier, en fonction de la longueur d'enchaînements désirés et de la taille du polymère souhaité. On note qu'à partir d'un équivalent de composé boré, on peut obtenir autant de motifs souhaités en ajoutant à cet équivalent de composé boré autant d'équivalent d'ylure que de motifs souhaités. Des mécanismes réactionnels plus précis sont proposés ci-dessous, concernant le procédé de préparation de polymères particuliers conformes à l'invention. De manière détaillée, la mise en #uvre du procédé de l'invention commence par la formation du composé ylure dans un solvant apolaire aprotique, tel que le THF anhydre. Le composé ylure est préparé en passant par un intermédiaire diazonium, sur lequel on ajoute une base. L'intermédiaire diazonium est préparé par des méthodes usuelles accessibles à l'homme du métier. Puis on introduit le composé boré et on ajoute enfin, de préférence par goutte à goutte, le composé de type ylure. L'invention concerne, en particulier, un procédé de préparation d'un polymère de formule (II') ci-dessous : R5- (CRz=CR' 2-CR3R4) P-Rs (II') comprenant une étape de réaction, en quantité appropriée, d'un composé boré de formule (1) R5-BR11R12 avec R5 ayant la même définition que celle donnée précédemment et représentant le groupe apte à migrer, R11 et R12, identiques ou différents, pouvant: - représenter un groupe alkyle ramifié lié au bore par un carbone tertiaire comportant de 4 à 20 atomes de carbone, un groupe alcoxy comportant de 1 à 20 atomes de carbone, un groupe aryloxy comportant de 1 à 20 atomes de carbone ; ou - former ensemble un groupe -O-X-O, dans lequel X est un groupe alkylène diyle linéaire ou ramifié comportant de 2 à 6 atomes de carbone avec au moins un composé nucléophile allylique du type ylure de formule (2) tel que définie précédemment, moyennant quoi on obtient un intermédiaire de formule (XII) ci-dessous : R5- (CR1=CR'2-CR3R4)p-BR11R12 (XII) ledit procédé comprenant, en outre, une étape de transformation du groupe boré en groupe R6 approprié, moyennant quoi on obtient le polymère de formule (II') défini ci-dessus. On note que, pour ce procédé, le composé boré comporte un seul groupe apte à migrer (groupe R5), les groupes R11 et R12, de part leur nature, étant inaptes à la migration. A titre d'exemples, de composés borés particuliers, on peut citer les composés de formules suivantes : Afin de rendre la description plus claire, ce procédé de réalisation va maintenant être exposé par le biais d'un mécanisme réactionnel, comprenant les étapes suivantes - dans la première étape, le composé boré R5-BR11R12 (1) réagit avec le composé nucléophile allylique (2), conduisant à un complexe (3) qui se réarrange spontanément par une migration de type 1,2 du groupe R5, pour donner un composé intermédiaire (4) : Le composé intermédiaire (4) diffère du composé boré initial (1) par le fait qu'un motif (CR3R4=CR2)-CR1 s'est inséré dans la liaison borecarbone B-Rs. - dans un deuxième temps, le composé intermédiaire (4) se réarrange à nouveau par un mécanisme de réarrangement 1,3-sigmatropique selon le schéma suivant : Ce deuxième réarrangement est plus rapide que la réaction de l'intermédiaire (4) avec le composé nucléophile allylique de type ylure (2). Le composé borane (5) obtenu au cours de cette deuxième étape peut participer à une nouvelle étape de polymérisation pour donner après réaction avec plusieurs équivalents d'ylures le polymère de formule suivante : Rs- (CRl=CR' 2-CR3R4) p-BR11R12 (XII) Enfin, la dernière étape consiste à transformer par réaction avec un réactif adéquat le groupe BRnR12 en groupe R6 approprié . A titre d'exemples, pour transformer le groupement -BR11R12 en groupe-OH, on peut soumettre le polymère de formule (XII) à une solution oxydante de peroxyde d'hydrogène H2O2 en milieu basique (par exemple NaOH, 3M). D'autres oxydants couramment utilisés sont l'acide m-chloroperbenzoïque, l'oxyde de triéthylamine. Pour transformer le groupe -BR11R12 en groupe -NH2, on peut soumettre le polymère de formule (XII) à une solution d'acide hydroxylamine-0-sulfonique NH2-OS03H ou de chloramine NH2Cl en milieu basique. Enfin, pour transformer le groupe -BR11R12 en groupe-CHO, sachant que les R11 et R12 représentent des groupes alcoxy, on peut soumettre le polymère de formule (XII) à un organolithien, par exemple, de méthoxyméthyl thiophényl éther, suivie d'un traitement avec du chlorure mercurique (HgCl2) et d'un traitement à l'eau oxygénée en milieu basique. Par ce procédé, on obtient ainsi des polymères avec une extrémité R5 provenant du composé boré de départ et une extrémité R6 résultant de la transformation chimique du groupe BR11R12. Selon une variante de l'invention, le procédé de réalisation d'un polymère de formule (II) ci-dessous : RS- (CRl=CR' 2-CR3R4) p-R6 (II') comprend une étape de réaction, en quantité appropriée, d'un composé boré de formule (R5)3-B avec R5 ayant la même définition que celle donnée précédemment, avec au moins un composé nucléophile allylique du type ylure de formule (2) tel que définie précédemment, moyennant quoi on obtient un intermédiaire de formule (XIII) cidessous : [R5- (CRi=CR'2-CR3R4)p]3-B (XIII) ledit procédé comprenant, en outre, une étape de transformation du groupe boré en groupe R6 approprié, moyennant quoi on obtient le polymère de formule (II') défini ci-dessus. Les réactions de transformation du composé intermédiaire (XIII) en polymère (II) sont semblables que celles décrites pour la transformation du composé intermédiaire (XII). En particulier, on peut utiliser comme composé boré le composé Bu3B, comme composé nucléophile de type ylure l'ylure de méthallyltriphénylarsonium pour lequel E correspond à un groupement Ph3As, moyennant quoi on obtient à l'issue d'une étape finale de transformation, par traitement à l'eau oxygénée en milieu basique, le polymère de formule (III) défini cidessus. Un procédé de préparation selon l'invention d'un polymère particulier répondant à la formule suivante : les R5, identiques ou différents, répondant à la même définition que celle donnée précédemment et les pi, P2 et P3, identiques ou différents, étant des entiers allant de 2 à 5000, comprend une étape de réaction, en quantité appropriée, d'un composé boré de formule : (R5)3-B avec au moins un composé nucléophile allylique du type ylure de formule (2) telle que définie précédemment, moyennant quoi on obtient un intermédiaire de formule (XIV) ci-dessous : ledit procédé comprenant, en outre, une étape de transformation du groupe boré en groupe C-OH par traitement du composé intermédiaire (XIV) par chauffage en présence de monoxyde de carbone, de préférence, à 150 C en présence d'éthylène glycol, suivi d'un traitement à l'eau oxygénée en milieu basique. L'invention concerne également un procédé de préparation d'un polymère particulier, conforme à l'invention, ledit polymère répondant à la formule (IV') suivante: R7- (CR1 =CR' 2 -CR3R4) m-A- (CR3R4~CR' 2=CRl) n-RB (IV') avec les R1, R' 2, R3, R4, R7, R8, A, m et n ayant la même définition que celle donnée précédemment, ledit procédé comprenant la réaction : - d'un composé boré de formule (6) R7-BR8R13 avec R7 et Ra ayant la même définition que celle donnée précédemment, R13 étant un groupe alkyle ramifié lié au bore par un carbone tertiaire comportant de 4 à 20 atomes de carbone, un groupe alcoxy ou aryloxy comportant de 1 à 20 atomes de carbone ; - avec au moins un composé nucléophile allylique du type ylure de formule (2) : - + CR3R4=CR'2-CR1-E (2) telle que définie précédemment, afin d'obtenir un dérivé de formule (XV): R7- (CR,=CR'2-CR3R4),-BR13- (CRl=CR' 2-CR3R4) n-R$ (XV) suivi d'une réaction de transformation du groupe BR13 en groupe A approprié. Comme exemples de composés borés, on peut citer les composés particuliers répondant aux formules suivantes : Par exemple, pour passer de la fonction BR13 à CO, les traitements suivants peuvent être appliqués : - traitement avec du monoxyde de carbone, en présence d'eau, à une pression, par exemple, de 100 bars et une température d'au moins 70 C ; - traitement avec du NaCN en présence de (CF3CO)20, suivi d'un traitement avec de l'eau oxygénée en milieu basique ; - si R13 représente un groupe alcoxy, traitement avec du dichlorométhyl méthyléther, en présence de triéthylméthylate de lithium, suivi d'un traitement en présence d'eau oxygénée en milieu basique. Une fois que l'on a obtenu la fonction CO, il est clair que l'on peut passer aux fonctions dérivées (oxime, imine, alcools) par des traitements classiques à la portée de l'homme de l'art. Par exemple, pour passer de la fonction CO à la fonction C=NOH, on peut envisager un traitement à l'hydroxylamine, tandis que pour obtenir une fonction CHOH, on peut réduire la fonction CO à l'aide d'un réactif tel que le borohydrure de sodium. Enfin, la présente invention a pour objet un procédé de préparation d'un polymère particulier de formule (VII') suivante : telle que définie précédemment, ledit procédé comprenant une étape de réaction d'un composé boré cyclique de formule (7) : R14 représentant un groupe choisi parmi les groupes alkyles ramifiés liés au bore par un carbone tertiaire comportant de 4 à 20 atomes de carbone, les groupes alcoxy comportant de 1 à 20 atomes de carbone ou aryloxy comportant de 6 à 20 atomes de carbone, D ayant la même définition que celle donnée précédemment avec au moins un composé nucléophile de type ylure de formule (2) : + CR3R4=CR'2-CR1-E (2) telle que définie précédemment, afin d'obtenir un dérivé de formule (XVI) : suivi d'une étape de transformation du groupe BR14 en groupes Rg et R10 appropriés . Ainsi, ce procédé correspond à la préparation d'un polymère conforme à la présente invention à partir d'un composé boré cyclique. Au cours de ce procédé, on assiste à une expansion du cycle boré, par migration 1,2 des liaisons C-B du cycle, alors que R14 n'est pas apte à subir cette migration. Afin de rendre la description plus claire, ce procédé va maintenant être exposé par le biais du mécanisme réactionnel suivant : - dans un premier temps, le composé boré cyclique (7) réagit avec le composé nucléophile allylique (2), conduisant à un complexe (8) qui se réarrange spontanément, par migration 1,2 d'une liaison carbone-bore du composé cyclique, pour donner le composé (9) selon le schéma suivant : - dans un deuxième temps, le composé (9) se réarrange par un mécanisme de réarrangement 1,3-sigmatropique selon le schéma suivant : Le composé (10) obtenu au cours de cette deuxième étape peut participer à une nouvelle étape de polymérisation pour donner après réaction avec plusieurs équivalents d'ylures le polymère de formule (XIV) suivante: Ensuite, une étape finale consiste à transformer le groupe B-R14 en groupes -R9 et R10 appropriés. Les réactions envisageables pour la transformation du groupe R14 sont similaires à celles envisagées pour la transformation du groupe BR11R12 en groupe R6. A titre d'exemples, on peut citer comme composé boré cyclique, conforme à la définition du composé (7), le B-thexylborépane de formule : pour lequel le groupe thexyle -C(CH3)2-CH(CH3)2 n'est pas apte à migrer selon une migration 1,2 (groupe dit non labile) , ce qui fait que le motif -(CR1=CR2-CR3R4)va s'insérer dans le cycle pour donner un intermédiaire cyclique. Lorsque le procédé met en jeu comme composé boré le B-thexylborépane et comme composé nucléophile allylique de type ylure l'ylure de méthallyltriphénylarsonium pour lequel E correspond au groupement Ph3As et que cette réaction est suivie d'une étape de transformation par action d'eau oxygénée en milieu basique, on obtient le polymère de formule (XI) défini ci-dessus. Lorsque l'étape de transformation consiste en une étape de carbonylation, le polymère obtenu est le polymère de formule (IX) défini cidessus. Cet étape de conversion en cétone consiste, par exemple, à traiter le polymère boré (XVI) par du cyanure de sodium puis de l'anhydride trifluoroacétique puis par de l'eau oxygénée en milieu basique. Les polymères selon l'invention sont particulièrement intéressants, dans la mesure où ils peuvent trouver une application dans de nombreux secteurs. Ainsi, ils peuvent être employés pour la fabrication de fibres, de résines, ou de films, pour la fabrication d'objets nécessitant des matériaux relativement rigides, par exemple pour la fabrication de joints de colmatage, de gaines ou d'enduits pour l'isolation de matériel conducteur. Les polymères comportant des fonctions polaires peuvent être utilisés, par exemple, pour réaliser des colles ou des adhésifs. L'invention va maintenant être décrite par rapport aux exemples suivants donnés à titre illustratif et non limitatif. EXEMPLE 1. L'exemple 1 présente un exemple de préparation d'un polymère linéaire rentrant dans le cadre de la définition des polymères de formule (VII) avec R1, R3 et R4 représentent H, R2 représente -CH3, Rg et R10 représentent-OH et D représente -(CH2)6-. Le schéma réactionnel est le suivant : Le protocole de réalisation de ce type de polymère est le suivant : A une suspension de 0,896 g (2 mmol, 10 éq) de tétrafluoroborate de méthallyltriphénylarsonium dans 15 mL de THF anhydre sous atmosphère d'argon refroidie à -78 C est ajouté goutte à goutte 1,33 mL (2mmol, 10 éq) d'une solution de tert-butyllithium (1,5M dans le pentane). La solution se colore immédiatement en orange et devient limpide. L'agitation est maintenue à cette température pendant 30 minutes puis le mélange est placé dans un bain de glace. On laisse la température se stabiliser (15 minutes) puis une solution de 38,4 mg (0,2 mmol, 1 éq) de borane cyclique dans 1 mL de THF anhydre est ajoutée. La solution se décolore en 1 heure. On ajoute alors 3 mL de peroxyde d'hydrogène à 30 % et 3 mL de soude 3N. Le mélange revient à température ambiante et l'agitation est maintenue pendant 4 heures, puis 30 mL d'une solution saturée de chlorure d'ammonium sont ajoutés et le mélange est extrait par 3 fois 70 mL de dichlorométhane. La phase organique est séchée sur du sulfate de magnésium puis filtrée et évaporée. On obtient un solide blanc. Ce mélange brut est adsorbé sur silice puis déposé sur une colonne de gel de silice et élue avec un mélange hexane/éther/dichlorométhane 2/5/3 pour conduire à une huile incolore. Un solide blanc se forme après l'addition de 50 mL de méthanol. La suspension est filtrée et le solide est lavé par 2 fois 20 mL de méthanol puis séché sous vide. On récupère le polymère sous forme d'un solide blanc (112 mg, Rendement=81%). RMN 1H (CDC13, # en ppm) : 5,17-5,12 (br t, 283 H, H4) , 4,01 (s, 2H, H9), 2,69-2,67 (br d, 604H, H6), 1,66-1,58 (br s, 921H, H10-H11). RMN 13C (CDC13, # en ppm) : 136,11-135,34 (br s, C5) , 122,40-121,88 (br s, C4), 38,58-32,03 (br s, C6), 16,48-16,22 (br s, C11). Le polymère obtenu est également analysé par chromatographie d'exclusion stérique. Les conditions d'analyse sont les suivantes : Type de colonne : PL gel 100+1000 Eluant : THF Débit pompe : 1,00 mL/mn L'échantillon à analyser présente une concentration de 1,45 mg/mL, avec un incrément d'indice de réfraction dn/dc fixé à 0,130 mL/g. Les résultats des mesures par LALLS (ou diffusion de lumière laser à petit angle) sont les suivants : Degré de polymérisation Dp=424= n+m Masse molaire en nombre Mn=23040 g/mol Masse molaire en poids Mw=33750 g/mol Indice de polydispersité DPI= Mw/Mn=1,46 Dans les mêmes conditions opératoires que celles mentionnées ci-dessus, 0,896 g (2 mmol, 50 éq) de sel d'arsonium réagissent avec 7,7 mg (0,04 mmol, 1 éq) de borane cyclique pour conduire après oxydation à un polymère de même structure (83 mg, Rendement=74%). Le polymère obtenu est également analysé par chromatographie d'exclusion stérique. Les conditions d'analyse sont les suivantes : Type de colonne : PL gel 100+1000 Eluant : THF Débit pompe : 1,00 mL/mn L'échantillon à analyser présente une concentration de 1,66 mg/mL, avec dn/dc fixé à 0,130 mL/g. Les résultats des mesures par LALLS sont les suivants : DP=490 Mn=26470 g/mol Mw=39600 g/mol DPI= Mw/Mn=l,50. EXEMPLE 2. L'exemple 2 présente le cas d'un polymère cyclique rentrant dans le cadre de la famille de polymères de formule (VII), avec Rg et R10 formant ensemble un groupe -(C=0)-, D un alkylène -(CH2)6- , R1, R3 et R4 représentent H, R2 représente -CH3. Le schéma réactionnel est le suivant : A une suspension de 0,896 g (2 mmol, 10 éq) de tétrafluoroborate de méthallyltriphénylarsonium dans 15 mL de THF anhydre sous atmosphère d'argon refroidie à -78 C est ajouté goutte à goutte 1,33 ml (2 mmol, 10 èq) de tert-butyllithium (1,5 M dans le pentane). La solution se colore immédiatement en orange et devient limpide. L'agitation est maintenue à cette température pendant 30 minutes puis le mélange est placé dans un bain de glace. La température se stabilise à 0 C (15 minutes) puis une solution de 38,4 mg (0,2 mmol, 1 éq) de borane cyclique dans 1 mL de THF anhydre est ajoutée. La solution se décolore en 1 heure. Le mélange est alors placé à température ambiante puis 20 mg (0,4 mmol, 2 éq) de NaCN sont ajoutés. On agite alors vigoureusement le mélange à température ambiante pendant 2 heures. La solution jaunit légèrement. La température est alors descendue à -78 C et on ajoute 62 L (0,44 mmol, 2,2 éq) d'anhydride trifluoroacétique. Un précipité apparaît. La température est maintenue à -78 C pendant 10 minutes puis le mélange est placé à température ambiante. L'agitation est maintenue pendant 5 heures puis 3 mL de peroxyde d'hydrogène à 30 % et 3 mL d'une solution d'acétate de sodium 3N sont ajoutés. On agite pendant 5 heures puis le mélange est extrait par 3 fois 50 mL de dichlorométhane. Les phases organiques sont rassemblées et lavées par 20 mL d'acide chlorhydrique 1N. La solution est séchée sur sulfate de magnésium, filtrée et les solvants sont évaporés. Le produit brut est adsorbé sur de la silice déposé sur une colonne de gel de silice puis élué avec un mélange hexane /éther/dichlorométhane 3/6/1. On récupère alors une huile incolore qui se transforme en un solide blanc après l'addition de 20 mL de méthanol. Le polymère est alors lavé par 2 fois 10 mL de méthanol et est isolé sous la forme d'un solide blanc (56 mg, 43 %). Masse molaire du motif (2-méthyl)prop-1-ènylidène . 54 g/mol. Masse molaire du motif cyclohexanone : 112 g/mol Masse molaire du polymère : (112 + (n+m)54) g/mol Le polymère obtenu est également analysé par chromatographie d'exclusion stérique. Les conditions d'analyse sont les suivantes : Type de colonne : PL gel 100+1000 Eluant : THF Débit pompe : 1,00 mL/mn L'échantillon à analyser présente une concentration de 1,82 mg/mL, avec dn/dc fixé à 0,130 mL/g. Les résultats des mesures par LALLS sont les suivants : Dp=481 Mn=26050 g/mol Mw=35730 g/mol DPI= Mw/Mn=1,37. EXEMPLE 3. L'exemple 3 présente un exemple de préparation d'un polymère linéaire rentrant de le cadre de la définition des polymères de formule (II) avec R1, R3 et R4 représentant H, R2 représentant -CH3, R5 représentant CH3- (CH2) 3- (désigné par Bu) , R6 représentant-OH. Le schéma réactionnel est le suivant : A une suspension de 0,806 g (1,8 mmol, 9 éq) de tétrafluoroborate de méthallyltriphénylarsonium dans 15 mL de THF anhydre, sous atmosphère d'argon, refroidie à -78 C est ajouté goutte à goutte 1,2 mL (1,8 mmol, 9 éq) d'une solution de tert-butyllithium (1,5M dans le pentane). La solution devient orange vif et limpide. L'agitation est maintenue pendant 30 minutes à -78 C puis pendant 15 minutes à 0 C. Une solution contenant 0,2 mL (0,2 mmol, 1 éq) de tributylborane (1M dans le THF) dans 2 mL de THF anhydre est refroidie dans un bain de glace, puis ajoutée goutte à goutte. La décoloration totale se produit 10 minutes après la fin de l'addition. On ajoute alors 3 mL de peroxyde d'hydrogène à 30 % puis 2 mL de soude 3N. Le mélange est agité pendant 4 heures à température ambiante. On ajoute 30 mL d'une solution saturée de chlorure d'ammonium puis le milieu réactionnel est extrait par 3 fois 50 mL de dichlorométhane. La phase organique est séchée sur sulfate de magnésium puis filtrée et évaporée. Le mélange brut est adsorbé sur de la silice et déposé le produit sur une colonne de gel de silice puis élué avec un mélange hexane/éther 8/2. On obtient le polymère sous la forme d'une huile incolore (125 mg, Rendement=89 %) . Masse molaire du motif (2-méthyl)prop-l-ènylidène : 54 g/mol. Masse molaire du motif hexanol : 74 g/mol Masse molaire du polymère : (74 + p54) g/mol. Le degré moyen de polymérisation déterminé par RMN est DP=p+1=12. RMN 1H (CDC13, # en ppm) : 5,45-5,40 (br t, 1H, H8) , 5,17-5,12 (t app, 11,2 H, H5), 4,13 (s, 0,3 H, H10), 4,02 (s, 1,7H, H10'), 2,74-2,64 (m, 25H, H7), 2,00-1,96 (m, 2H, H4), 1,68-1,66 (m, 3H, H12), 1,60-1,56 (m, 33,9 H, Hll) 1,33-1,21 (m, 4,6H, H2-H3), 0,90-0,81 (m, 3H, Hl). RMN 13C (CDC13, # en ppm) : 135,91-135,26 (m), 135,14, 135,43,124,69, 124,34,123,08-122,43 (m), 69,08, 38,35-37,66 (m), 31,27,30,75, 30,46,29,84, 27,77, 23,60,16,25, 13,77. Dans les mêmes conditions opératoires, à partir de 896 mg (2 mmol, 20 éq) du même sel d'arsonium et de 0,1 mL (0,1 mmol, 1 éq) de tributylborane, on obtient après oxydation un polymère de même structure ( 93 mg, 81 % ) . RMN 1H (CDC13, # en ppm) : 5,42 (m, 1H, H8) , 5,1-5,12 (t app, 25,3 H, H5) , 4,13 (s, 0,2 H, H10) , 4,01 (s, 1,8H, H10'), 2,74-2,64 (m, 58H, H7), 1,99-1,94 (m, 2H, H4), 1,68-1,66 (m, 5H, H12), 1,60-1,56 (m, 91 H, Hll) 1,33- 1,21 (m, 4,6H, H2-H3), 0,90-0,81 (m, 3H, Hl). Le degré moyen de polymérisation déterminé par RMN est DP=26. REVENDICATIONS 1. Polymère, dont le squelette comprend un enchaînement de motifs, identiques ou différents, répondant à la formule (I) : - (CR1=CR2-CR3R4)- (I) dans laquelle : - R1 représente un atome d'hydrogène ou un groupe hydrocarboné choisi parmi les groupes alkyles linéaires ou ramifiés ayant de 1 à 20 atomes de carbone, les groupes cycloalkyles ayant de 3 à 8 atomes de carbone, les groupes alcoxy ayant de 1 à 20 atomes de carbone, les groupes aryles ayant de 6 à 20 atomes de carbone, les groupe aryloxy ayant de 6 à 20 atomes de carbone ; - R2 représente un atome d'halogène ou un groupe hydrocarboné choisi parmi les groupes alkyles linéaires ou ramifiés ayant de 1 à 20 atomes de carbone, les groupes cycloalkyles ayant de 3 à 8 atomes de carbone, les groupes alcoxy ayant de 1 à 20 atomes de carbone, les groupes aryles ayant de 6 à 20 atomes de carbone, les groupe aryloxy ayant de 6 à 20 atomes de carbone ; - les R3 et R4, identiques ou différents, répondent à la même définition que R1, à condition que l'un au moins des R3, R4 représente, dans chaque motif, un atome d'hydrogène ; lesdits Ri, R2, R3 et R4 pouvant comporter, lorsqu'ils représentent un groupe hydrocarboné, un ou plusieurs substituants choisis parmi les groupes halogène, les groupes alkyle de 1 à 20 atomes de carbone, les groupes alcoxy de 1 à 20 atomes de carbone, les groupes aryle de 6 à 20 atomes de carbone, les groupes aryloxy de 6 à 20 atomes de carbone, les groupes amino. 2. Polymère selon la revendication 1, dans lequel l'enchaînement de motifs de formule (I) comprend au moins un groupe choisi parmi C=0, C=NOH ou CHOH, les groupes alkylènes diyles linéaires ou ramifiés comportant de 4 à 20 atomes de carbone et des mélanges de ceux-ci. 3. Polymère selon la revendication 1 répondant à la formule (II) suivante : R5- (CRi=CR2-CR3R4)p-R6 (II) dans laquelle les R1, R2, R3 et R4 sont tels que définis dans la revendication 1, R5 représente un groupe alkyle linéaire ou ramifié comportant de 1 à 20 atomes de carbone, un groupe cycloalkyle comportant de 3 à 20 atomes de carbone ou un groupe aryle comportant de 6 à 20 atomes de carbone, R6 représente un groupe-OH, amine primaire, thiol-SH, halogène,-CHO, un groupe dérivé de-CHO, un groupe ester, un groupe amide éventuellement substitué, un groupe azide-N3, p est un entier allant de 4 à 10 000. 4. Polymère selon la revendication 3, dans lequel les Rl, R3 et R4 représentent un atome d'hydrogène. 5. Polymère selon la revendication 3 ou 4, dans lequel R2 représente un groupe alkyle de 1 à 20 atomes de carbone. 6. Polymère selon l'une quelconque des revendications 3 à 5, dans lequel R5 représente un groupe alkyle de 1 à 20 atomes de carbone. 7. Polymère répondant à la formule (III) suivante : CH3-(CH2)3-(CH=CCH3-CH2)p-OH (III), p étant un entier allant de 4 à 10 000. 8. Polymère répondant à la formule suivante : les R5, identiques ou différents, répondant à la même définition que celle de la revendication 3 et les P1, P2 et p3, identiques ou différents, sont des entiers allant de 2 à 5000. 9. Polymère selon la revendication 2, répondant à la formule (IV) suivante : R7- (CRi=CR2-CR3R4)m-A- (CR3R4-CR2=CR1)n-R8 (IV) dans laquelle les R1, Rz, R3 et R4 sont tels que définis dans la revendication 1, A représente un groupe C=O, un groupe dérivé de CO ou CHOH, les R7 et R8, identiques ou différents représentent un groupe alkyle linéaire ou ramifié comportant de 1 à 20 atomes de carbone, un groupe cycloalkyle de 3 à 20 atomes de carbone, un groupe aryle de 6 à 20 atomes de carbone, m est un entier allant de 2 à 5000, n est un entier allant de 2 à 5000. 10. Polymère selon la revendication 9, dans lequel A est un groupe C=0. 11. Polymère de formule (VI) suivante : Bu- (CH=C (CH3)-CR3R4) m- (C=O) - (CR3R4-CR2=CR1)n-Bu (VI) 12. Polymère selon la revendication 2, répondant à la formule (VII) : dans laquelle: - les R1, R2, R3 et R4 sont définis tel que dans la revendication 1 et m et n sont définis tel que dans la revendication 9 ; et - les Rg et R10, identiques ou différents représentent un groupe OH, NH2, SH, amide éventuellement substitué,-CHO, un groupe dérivé de CHO, un groupe ester, un groupe amide éventuellement substitué, un groupe azide-N3; ou - R9 et R10 forment ensemble un groupe - C(=O)-, un groupe dérivé de CO, -CHOH- ; D représente un groupe alkylène diyle linéaire ou ramifié comportant de 4 à 20 atomes de carbone et pouvant comporter dans sa chaîne un ou plusieurs hétéroatomes choisis parmi l'oxygène, le soufre, l'azote, m est un entier allant de 2 à 5000, n est un entier allant de 2 à 5000. 13. Polymère selon la revendication 12, dans lequel D représente un groupe alkylène linéaire ou ramifié comportant de 4 à 20 atomes de carbone et Rg et R10 forment ensemble un groupement C=0. 14. Polymère de formule (IX) suivante, avec m et n étant tels que définis dans la revendication 12. 15. Polymère selon la revendication 12, dans lequel D représente un groupe alkylène linéaire ou ramifié comportant de 4 à 20 atomes de carbone et R9 et R10 représentent tous deux un groupe OH, auquel cas le polymère correspondant est un polymère linéaire répondant à la formule (X) suivante : 16. Polymère de formule (XI) m et n étant tels que définis dans la revendication 14. 17. Polymère selon l'une quelconque des revendications précédentes, présentant une stéréochimie E des doubles liaisons. 18. Procédé de préparation d'un polymère, dont le squelette comprend un enchaînement de motifs de formule (I') : - (CR1=CR'2-CR3R4)- (l') dans laquelle : - R1 représente un atome d'hydrogène ou un groupe hydrocarboné choisi parmi les groupes alkyles linéaires ou ramifiés ayant de 1 à 20 atomes de carbone, les groupes cycloalkyles ayant de 3 à 8 atomes de carbone, les groupes alcoxy ayant de 1 à 20 atomes de carbone, les groupes aryles ayant de 6 à 20 atomes de carbone, les groupe aryloxy ayant de 6 à 20 atomes de carbone ; R'2 représente un atome d'hydrogène, d'halogène ou un groupe hydrocarboné choisi parmi les groupes alkyles linéaires ou ramifiés ayant de 1 à 20 atomes de carbone, les groupes cycloalkyles ayant de 3 à 8 atomes de carbone, les groupes alcoxy ayant de 1 à 20 atomes de carbone, les groupes aryles ayant de 6 à 20 atomes de carbone, les groupe aryloxy ayant de 6 à 20 atomes de carbone ; les R3 et R4, identiques ou différents, répondent à la même définition que R1, à condition que l'un au moins des R3, R4 représentent, dans chaque motif, un atome d'hydrogène ; lesdits Rl, R2, R3 et R4 pouvant comporter, lorsqu'ils représentent un groupe hydrocarboné, un ou plusieurs substituants choisis parmi les groupes halogène, les groupes alkyle de 1 à 20 atomes de carbone, les groupes alcoxy de 1 à 20 atomes de carbone, les groupes aryle de 6 à 20 atomes de carbone, les groupes aryloxy de 6 à 20 atomes de carbone, les groupes amino, ledit procédé comprenant une étape consistant à faire réagir, en quantité appropriée : - au moins un composé de type ylure répondant à la formule (2) ci-dessous : - + CR3R4=CR'2-CR1-E (2) dans laquelle les R1, R'2, R3 et R4 répondent à la même définition que celle donnée ci-dessus, E étant un groupe partant, avec un composé boré trivalent, comportant au moins un groupe apte à migrer, de façon à obtenir ledit enchaînement de motifs de formule (I') tels que définis ci-dessus. 19. Procédé selon la revendication 18, dans lequel le groupe apte à migrer est un groupe choisi parmi les groupes alkyles linéaires ou ramifié comportant de 1 à 20 atomes de carbone, à l'exception des groupes alkyles ramifiés liés au bore par un carbone tertiaire. 20. Procédé selon la revendication 18 ou 19, dans lequel le groupe partant E est choisi parmi parmi N2, S (R)2, S (O) (R)2, NR3, AsAr3, PAr3, où Ar représente un groupe phényle éventuellement substitué par des groupements méthyle ou méthoxy et R est un groupe alkyle. 21. Procédé selon l'une quelconque des revendications 18 à 20, dans lequel le composé ylure est l'ylure de méthallyltriphénylarsonium. 22. Procédé de préparation d'un polymère répondant à la formule (II') suivante : R5- (CRl=CR' 2-CR3R4) p-R6 (II') avec les R1, R'2, R3, R4 ayant la même définition que celle de la revendication 18, et R5, R6 et p ayant la même définition que celle de la revendication 3, ledit procédé comprenant une étape de réaction, en quantité appropriée : - d'un composé boré de formule (1) R5-BR11R12 avec R5 ayant la même définition que celle donnée dans la revendication 3 et représentant le groupe apte à migrer, R11 et R12, identiques ou différents, peuvent . - représenter un groupe alkyle ramifié lié au bore par un carbone tertiaire comportant de 4 à 20 atomes de carbone, un groupe alcoxy comportant de 1 à 20 atomes de carbone, un groupe aryloxy comportant de 1 à 20 atomes de carbone ; ou - former ensemble un groupe -0-X-O, dans lequel X est un groupe alkylène diyle linéaire ou ramifié comportant de 2 à 6 atomes de carbone - avec au moins un composé nucléophile allylique du type ylure de formule (2) tel que définie précédemment, moyennant quoi on obtient un intermédiaire de formule (XII) ci-dessous : Rs- (CRl=CR2-CR3R4)p-BR11R12 (XII) ledit procédé comprenant, en outre, une étape de transformation du groupe boré en groupe R6 approprié, moyennant quoi on obtient le polymère de formule (II') défini ci-dessus. 23. Procédé de préparation d'un polymère répondant à la formule (II') suivante : RS- (CRl=CR' 2-CR3R4) p-Rs, (II') avec les R1, R'2, R3, R4 ayant la même définition que celle de la revendication 18, et R5 R6 et p ayant la même définition que celle de la revendication 3, ledit procédé comprenant une étape de réaction, en quantité appropriée, d'un composé boré de formule (R5)3-B avec R5 ayant la même définition que celle donnée précédemment, avec au moins un composé nucléophile allylique du type ylure de formule (2) tel que définie dans la revendication 18, moyennant quoi on obtient un intermédiaire de formule (XIII) ci-dessous : [R5- (CRl=CR' 2-CR3R4) p 3-B (XIII) ledit procédé comprenant, en outre, une étape de transformation du groupe boré en groupe R6 approprié, moyennant quoi on obtient le polymère de formule (II') défini ci-dessus. 24. Procédé selon la revendication 23, dans lequel le composé boré a pour formule Bu3B, le composé nucléophile de type ylure est le méthallyltriphénylarsonium soit E correspondant au groupement Ph3As, moyennant quoi on obtient à l'issue d'une étape finale de transformation, par traitement à l'eau oxygénée en milieu basique, le polymère de la revendication 7. 25. Procédé de préparation du polymère répondant à la formule suivante : les R5, étant identiques ou différents, répondant à la même définition que celle de la revendication 3 et les P1, P2 et p3, identiques ou différents, étant des entiers allant de 2 à 5000, ledit procédé comprenant une étape de réaction, en quantité appropriée, d'un composé boré de formule (RS)3-B avec avec au moins un composé nucléophile allylique du type ylure de formule (2) tel que définie dans la revendication 18, moyennant quoi on obtient un intermédiaire de formule (XIV) ci-dessous : (XIV) ledit procédé comprenant, en outre, une étape de transformation du groupe boré en groupe C-OH par traitement du composé intermédiaire (XIV) par chauffage en présence de monoxyde de carbone suivi d'un traitement à l'eau oxygénée en milieu basique. 26. Procédé de préparation d'un polymère de formule (IV') suivante : R7- (CRi=CR'2-CR3R4)m-A- (CR1=CR'2-CR3R4)n-$8 (IV') avec les R1, R'2, R3, R4 ayant la même définition que celle de la revendication 18, R7, R8, A, m et n ayant la même définition que celle de la revendication 9, ledit procédé comprenant la réaction d'un composé boré de formule (6) R7-BR8R13 avec R7 et R8 ayant la même définition que celle donnée précédemment, Ri3 étant un groupe alkyle ramifié lié au bore par un carbone tertiaire comportant de 4 à 20 atomes de carbone, un groupe alcoxy ou aryloxy comportant de 1 à 20 atomes de carbone avec au moins un composé nucléophile allylique du type ylure de formule (2) : + CR3R4=CR'2-CR1-E (2) telle que définie dans la revendication 18, afin d'obtenir un dérivé de formule (XIII): R7- (CRi=CR' 2-CR3R4) m-BR13- (CRi=CR'2-CR3R4)n-R8 (XIII) suivi d'une réaction de transformation du groupe BR13 en groupe A approprié. 27. Procédé de préparation d'un polymère de formule (VII') suivante : avec les R1, R'2, R3, R4 ayant la même définition que celle de la revendication 18, R9, R10, D, m et n ayant la même définition que celle de la revendication 12, ledit procédé comprenant une étape de réaction d'un composé boré cyclique de formule (7) : R14 représentant un groupe choisi parmi les groupes alkyles ramifiés liés au bore par un carbone tertiaire comportant de 4 à 20 atomes de carbone, les groupes alcoxy ou aryloxy comportant de 1 à 20 atomes de carbone, avec au moins un composé nucléophile de type ylure de formule (2) : - + CR3R4=CR'2-CR1-E (2) telle que définie dans la revendication 18, afin d'obtenir un dérivé de formule (XIV) : suivi d'une étape de transformation du groupe BR14 en groupes Rg et R10 appropriés . 28. Procédé selon la revendication 27, dans lequel le composé cyclique boré est le Bthexylborépane, le composé nucléophile de type ylure est le méthallyltriphénylarsonium soit E correspondant au groupement Ph3As, moyennant quoi on obtient à l'issue d'une étape de transformation par action d'eau oxygénée en milieu basique le polymère de formule (XI) de la revendication 16. 29. Procédé selon la revendication 27, dans lequel le composé cyclique boré est le Bthexylborépane, le composé nucléophile de type ylure est le méthallyltriphénylarsonium soit E correspondant au groupement Ph3As, moyennant quoi on obtient à l'issue d'une étape de transformation dit de carbonylation le polymère de formule (IX) de la revendication 14.